(57)【要約】【課題】  透明性、耐薬品性および流動性が均衡に優れており、かつ色調安定性に優れたゴム含有スチレン系熱可塑性樹脂組成物を提供する。【解決手段】  芳香族ビニル系単量体（ａ１）１０〜３０重量％、不飽和カルボン酸アルキルエステル系単量体（ａ２）５０〜８５重量％、およびシアン化ビニル系単量体（ａ３）８〜１５重量％を含有するビニル系単量体混合物（ａ）を重合してなるビニル系共重合体（Ａ）中に、ゴム質重合体（ｂ）の存在下に１種以上のビニル系単量体またはビニル系単量体混合物（ｃ）をグラフト重合してなるグラフト共重合体（Ｂ）が分散してなる熱可塑性樹脂組成物であって、この熱可塑性樹脂組成物のアセトン可溶分中に存在するアクリロニトリル単量体単位の３連シーケンスの割合が、前記アセトン可溶分に対し、０．００１重量％以上１０重量％以下であることを特徴とする熱可塑性樹脂組成物。【選択図】  なし【特許請求の範囲】
【請求項１】
芳香族ビニル系単量体（ａ１）１０〜３０重量％、不飽和カルボン酸アルキルエステル系単量体（ａ２）５０〜８５重量％、およびシアン化ビニル系単量体（ａ３）８〜１５重量％を含有するビニル系単量体混合物（ａ）を重合してなるビニル系共重合体（Ａ）中に、ゴム質重合体（ｂ）の存在下に１種以上のビニル系単量体またはビニル系単量体混合物（ｃ）をグラフト重合してなるグラフト共重合体（Ｂ）が分散してなる熱可塑性樹脂組成物であって、この熱可塑性樹脂組成物のアセトン可溶分中に存在するアクリロニトリル単量体単位の３連シーケンスの割合が、前記アセトン可溶分に対し、０．００１重量％以上１０重量％以下であることを特徴とする熱可塑性樹脂組成物。
【請求項２】
ヘイズ値が３０％以下である請求項１記載の熱可塑性樹脂組成物。
【請求項３】
グラフト共重合体（Ｂ）を構成するゴム質重合体（ｂ）成分と、アセトン可溶分との屈折率の差が０．０３以内である請求項１または２記載の熱可塑性樹脂組成物。
【請求項４】
アセトン可溶分の酸価が０．０１〜１ｍｇＫＯＨ／ｇである請求項１〜３のいずれか１項に記載の熱可塑性樹脂組成物。
【請求項５】
ビニル系共重合体（Ａ）が懸濁重合法により製造されたものである請求項１〜４のいずれか１項に記載の熱可塑性樹脂組成物。
【請求項６】
ビニル系共重合体（Ａ）が乳化重合法により製造されたものである請求項１〜４のいずれか１項に記載の熱可塑性樹脂組成物。
【請求項７】
ビニル系共重合体（Ａ）が連続塊状重合法により製造されたものである請求項１〜４のいずれか１項に記載の熱可塑性樹脂組成物。
【請求項８】
ビニル系単量体混合物（ａ）を連続塊状重合または連続溶液重合することによりビニル系共重合体（Ａ）を製造し、続いて溶融状態のビニル系共重合体（Ａ）に、グラフト共重合体（Ｂ）を添加し、溶融混合する方法により連続的に製造される請求項１〜４、７のいずれか１項に記載の熱可塑性樹脂組成物。
【発明の詳細な説明】
【技術分野】
【０００１】
本発明は、透明性を有する熱可塑性樹脂組成物に関するものであり、さらに詳しくは、透明性、耐薬品性、流動性および色調安定性が均衡して優れたゴム含有スチレン系熱可塑性樹脂組成物に関するものである。
【背景技術】
【０００２】
ジエン系ゴム等のゴム質重合体に、スチレンやα−メチルスチレン等の芳香族ビニル化合物、およびアクリロニトリルやメタアクリロニトリル等のシアン化ビニル化合物を共重合したグラフト共重合体を含有してなる透明ＡＢＳ樹脂は、透明性、耐衝撃性および剛性等の機械的強度バランス、成形加工性およびコストパフォーマンス等に優れていることから、家電製品、通信関連機器および一般雑貨等の用途分野で幅広く利用されている。しかしながら、このような透明ＡＢＳ樹脂は、有機溶媒等の薬品類や洗剤等の溶剤に対する耐性が低いため、使用される用途が制限されている。
【０００３】
これら透明ＡＢＳ樹脂の耐薬品性を改善するために、シアン化ビニル化合物の含有割合を高めることが一般に知られており、いくつかのいわゆる高ニトリル含有熱可塑性樹脂組成物が提案されている。
【０００４】
例えば、耐薬品性の向上という点では、グラフト共重合体のグラフト率を規定した樹脂組成物（特許文献１および２参照。）や、マトリックス成分にメタクリル酸エステルを必須成分とした高ニトリル樹脂組成物（特許文献３参照。）が提案されている。
【０００５】
また、透明性、耐薬品性および色調安定性が向上するという点では、単量体の重量％を規定した高ニトリル含有熱可塑性樹脂組成物（特許文献４参照。）が提案されている。
【０００６】
しかしながら、上記提案の耐薬品性のある高ニトリル含有熱可塑性樹脂組成物は、流動性を上げにくいという問題があった。
【０００７】
一般のＡＢＳ樹脂の流動性を改善するための手段としては、滑剤添加量を増やすことや、マトリックス成分の分子量を下げることが一般的に知られている。しかしながら、滑剤添加量を増やすと、ブリード量が増加し成形加工時の離型性に問題が生じる。また、マトリックス成分の分子量を下げると衝撃性が低下することが知られており、また、ゴム成分の添加量を増やすことにより衝撃性を補う方法もあるが得策ではない。
【０００８】
したがって、透明性、耐薬品性および流動性が均衡に優れており、かつ色調安定性に優れた高ニトリル含有熱可塑性樹脂組成物は、これまで得られていなかった。
【特許文献１】特開平４−２５８６１９号公報
【特許文献２】特開平５−７８４２８号公報
【特許文献３】特開平４−１２６７５６号公報
【特許文献４】特開２００２−１７９８７３号公報
【発明の開示】
【発明が解決しようとする課題】
【０００９】
本発明は、上述した従来技術における問題点の解決を課題として検討した結果達成されたものであり、透明性、耐薬品性および流動性が均衡に優れており、かつ色調安定性に優れた熱可塑性樹脂組成物を提供することを目的とするものである。
【課題を解決するための手段】
【００１０】
本発明者らは、上記課題を解決するために鋭意検討した結果、ビニル系単量体混合物を重合してなるビニル系共重合体中に、グラフト重合体が分散した熱可塑性樹脂組成物が特定の条件を満たす場合に、透明性、耐薬品性および流動性に優れ、かつ色調安定性に優れた熱可塑性樹脂組成物が得られることを見出し、本発明に到達した。
【００１１】
すなわち、本発明の熱可塑性樹脂組成物は、芳香族ビニル系単量体（ａ１）１０〜３０重量％、不飽和カルボン酸アルキルエステル系単量体（ａ２）５０〜８５重量％、およびシアン化ビニル系単量体（ａ３）８〜１５重量％を含有するビニル系単量体混合物（ａ）を重合してなるビニル系共重合体（Ａ）中に、ゴム質重合体（ｂ）の存在下に１種以上のビニル系単量体混合物またはビニル系単量体混合物（ｃ）をグラフト重合してなるグラフト共重合体（Ｂ）が分散してなる熱可塑性樹脂組成物であって、該熱可塑性樹脂組成物のアセトン可溶分中に存在するアクリロニトリル単量体単位の３連シーケンスの割合が、該アセトン可溶分に対し、０．００１重量％以上１０重量％以下である熱可塑性樹脂組成物である。
【００１２】
本発明の熱可塑性樹脂組成物においては、熱可塑性樹脂組成物のヘイズ値が３０％以下であること、前記のグラフト共重合体（Ｂ）を構成するゴム質重合体成分と前記のアセトン可溶分との屈折率の差が０．０３以内であること、前記のアセトン可溶分の酸化が０．０１〜１ｍｇＫＯＨ/ｇであること、前記のビニル系共重合体（Ａ）が懸濁重合法により製造されたものであること、前記のビニル系共重合体（Ａ）が乳化重合法により製造されたものであること、前記のビニル系共重合体（Ａ）が連続塊状重合法により製造されたものであること、ビニル系単量体混合物（ａ）を連続塊状重合または連続溶液重合することによりビニル系共重合体（Ａ）を製造し、続いて溶融状態のビニル系共重合体（Ａ）に、グラフト共重合体（Ｂ）を添加し、溶融混合する方法により連続的に熱可塑性樹脂生成物を製造することが、いずれも好ましい態様として挙げられ、これらの態様を満たす場合にはさらに優れた効果の取得を期待することができる。
【発明の効果】
【００１３】
本発明の熱可塑性樹脂組成物は、透明性、耐薬品性、流動性および色調安定性に優れたものであり、機械的強度バランス、成形加工性およびコストパフォーマンスなどにも優れていることから、家電製品、通信関連機器および一般雑貨などの用途分野で幅広く利用することができる。
【発明を実施するための最良の形態】
【００１４】
本発明の熱可塑性樹脂組成物は、基本組成として、芳香族ビニル系単量体（ａ１）、不飽和カルボン酸アルキルエステル系単量体（ａ２）およびシアン化ビニル系単量体（ａ３）を含有するビニル系単量体混合物（ａ）を重合してなるビニル系共重合体（Ａ）中に、ゴム質重合体（ｂ）の存在下に１種以上のビニル系単量体混合物（ｃ）をグラフト重合してなるグラフト共重合体（Ｂ）が分散してなる熱可塑性樹脂組成物である。
【００１５】
本発明で用いられる芳香族ビニル系単量体（ａ１）の具体例としては、スチレン、α−メチルスチレン、ｐ−メチルスチレン、ビニルトルエン、ｔ−ブチルスチレン、ｏ−エチルスチレン、ｏ−クロロスチレンおよびｏ，ｐ−ジクロロスチレン等が挙げられるが、特にスチレンとα−メチルスチレンが好ましく用いられる。これらは、１種または２種以上を用いることができる。
【００１６】
芳香族ビニル系単量体（ａ１）は、１０〜３０重量％の範囲で使用される必要がある。使用割合が１０重量％未満では、Ｉｚｏｄ衝撃強度および剛性などの機械特性が著しく低下し、使用割合が３０重量％を超えると透明性が著しく低下する。芳香族ビニル系単量体（ａ１）の割合は、好ましくは２０〜２５重量％である。
【００１７】
本発明で用いられる不飽和カルボン酸アルキルエステル系単量体（ａ２）の具体例としては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチルおよび（メタ）アクリル酸２−クロロエチル等が挙げられるが、特にメタクリル酸メチルが好ましく用いられる。これらは、１種または２種以上を用いることができる。
【００１８】
不飽和カルボン酸アルキルエステル系単量体（ａ２）は、５０〜８５重量％の範囲で使用される必要がある。使用割合が５０重量％未満では透明性を得ることが困難となり、使用割合が８５重量％を超えると耐薬品性が著しく低下する。不飽和カルボン酸アルキルエステル系単量体（ａ２）の割合は、好ましくは６０〜７０重量％である。
【００１９】
本発明で用いられるシアン化ビニル系単量体（ａ３）の具体例としては、アクリロニトリル、メタアクリロニトリルおよびエタクリロニトリル等が挙げられるが、特にアクリロニトリルが好ましく用いられる。これらは、１種または２種以上を用いることができる。
【００２０】
シアン化ビニル系単量体（ａ３）は、８〜１５重量％の範囲で使用される必要がある。使用割合が８重量％未満では耐薬品性が著しく低下し、使用割合が１５重量％を超えると色調安定性が得られない。同様に、使用割合が８重量％より小さく、かつ１５重量％より大きいと流動性は著しく低下する。シアン化ビニル系単量体（ａ３）の使用割合は、好ましくは８〜１２重量％であり、より好ましくは８〜１０重量％であり、さらに好ましくは８〜９重量％である。
【００２１】
本発明の熱可塑性樹脂生成物においては、透明性、耐衝撃性、剛性および色調安定性の観点から、この熱可塑性樹脂生成物中に含まれるアセトン可溶分の酸価は０．０１〜１ｍｇＫＯＨ／ｇであることが好ましい。
【００２２】
さらに、不飽和カルボン酸アルキルエステル系単量体（ａ２）の加水分等による酸成分を含有した際の熱可塑性樹脂生成物の透明性低下を抑制するために、（φＳＴ／φＭＭＡ）の組成分布において、その重量比（φＳＴ／φＭＭＡ）の平均値の０．７５〜１．２倍の範囲内に、アセトン可溶分の８０重量％以上の部分が含まれることが好ましい。また、平均値の０．７５から１．２倍の範囲内に、アセトン可溶分の９０重量％以上の部分が含まれることがより好ましく、９５重量％以上の部分が含まれることが最も好ましい態様である。
【００２３】
アセトン共可溶分の単量体組成が、芳香族ビニル単量体（ａ１）１０〜３０重量％、不飽和カルボン酸アルキルエステル系単量体（ａ２）５０〜８５重量％、およびシアン化ビニル系単量体（ａ３）８〜１５重量％であると、樹脂生成物の透明性、色調、耐衝撃性などをよりバランス良く優れたものとすることができる。
【００２４】
上記のアセトン可溶分の組成は、ＦＴ−ＩＲチャートに現れる下記ピークにより定量して求めることができる。
・芳香族ビニル系単量体（ａ１）：ベンゼン核の振動に帰属される１６０５ｃｍ−１のピーク、
・不飽和カルボン酸アルキルエステル系単量体（ａ２）：エステルのカルボニル基のＣ＝Ｏ伸縮振動に帰属される１７３０ｃｍ−１のピーク、
・シアン化ビニル系単量体（ａ３）：−Ｃ≡Ｎ伸縮に帰属される２２４０ｃｍ−１のピーク。
【００２５】
アセトン可溶分は、主として、ビニル系共重合体（Ａ）に由来する樹脂成分からなるが、グラフト共重合体（Ｂ）中においてビニル系単量体またはビニル系単量体混合物（ｃ）から重合された共重合体部分に由来する樹脂成分も一部含まれる。従って、アセトン可溶分の組成を上記した所定範囲内に制御するためには、その主成分をなすビニル系共重合体（Ａ）の組成を上記した所定範囲内に制御することが有効であり、さらに、ビニル系単量体またはビニル系単量体混合物（ｃ）から重合された共重合体部分の組成も上記した所定範囲内に制御することが好ましい。
【００２６】
本発明で用いられるビニル系共重合体（Ａ）の還元粘度（ηｓｐ／ｃ）は、耐衝撃性および成形性のバランスの観点から、０．１〜１．０ｄｌ／ｇ、特に０．２〜０．７ｄｌ／ｇの範囲にあることが好ましい。
【００２７】
また、アセトン可溶分中における（φＳＴ／φＭＭＡ）の組成分布条件、即ち、アセトン可溶分を構成する芳香族ビニル系単量体（ａ１）と不飽和カルボン酸アルキルエステル系単量体（ａ２）との重量比、その重量比（φＳＴ／φＭＭＡ）の平均値の０．７５〜１．２倍の範囲内に、アセトン可溶分の８０重量％以上の部分が含まれることは、アセトン可溶分の組成分布が狭いことを意味するものであり、この組成分布条件は、得られる熱可塑性樹脂組成物の透明性を一層高めるものである。
【００２８】
本発明の熱可塑性樹脂組成物においては、そのマトリックス樹脂中に共重合された微量の酸成分が存在するとより良好な物性を与える。即ち、前述のとおり、耐衝撃性、剛性および色調の観点から、熱可塑性樹脂組成部中におけるアセトン可溶分の酸価が０．０１〜１ｍｇＫＯＨ／ｇであることが好ましい。色調と物性バランスの点から、酸価はより好ましくは０．０１２〜０．５ｍｇＫＯＨ／ｇであり、特に好ましくは０．０１５〜０．１ｍｇＫＯＨ／ｇである。
【００２９】
本発明において、上記の酸価を上記範囲内に制御する方法としては、得られる熱可塑性樹脂組成物の色調の悪化を最小限に抑えるという点から、ビニル系共重合体（Ａ）の原料であるビニル系単量体混合物（ａ）および／またはゴム質含有グラフト共重合体（ｂ）の原料であるビニル系単量体またはビニル系単量体混合物（ｃ）が、不飽和カルボン酸系単量体（不飽和カルボン酸アルキルエステル系単量体（ａ２）を除く）（ａ４）等の酸性単量体を実質的に含有せず、また、工程中において不飽和カルボン酸アルキルエステル系単量体（ａ２）を加水分解させることにより、酸価を所定範囲内に制御することが好ましい。なかでも、ビニル系単量体混合物（ａ）およびビニル系単量体またはビニル系単量体混合物（ｃ）が、どちらも不飽和カルボン酸系単量体（不飽和カルボン酸アルキルエステル系単量体（ａ２）を除く）（ａ４）等の酸性単量体を実質的に含有しないことが好ましい。
【００３０】
本発明における熱可塑性樹脂組成物のアセトン可溶分の屈折率については、熱可塑性樹脂組成物の透明性の点から、屈折率が実質的にゴム質重合体（ｂ）と同じかまたは僅差であることが好ましい。具体的な範囲としては、ゴム質重合体（ｂ）とビニル系共重合体（Ａ）の屈折率の差、換言すると、グラフト共重合体（Ｂ）を構成するゴム質重合体（ｂ）成分とアセトン可溶分との屈折率の差を０．０３以下、さらには０．０１以下に抑えることが好ましい。より好ましくは、屈折率の差がないことが好ましい。
【００３１】
また、前述のとおり、ビニル系共重合体（Ａ）中における芳香族ビニル系単量体（ａ１）と不飽和カルボン酸アルキルエステル系単量体（ａ２）との重量比（φＳＴ／φＭＭＡ）の組成分布において、その重量比（φＳＴ／φＭＭＡ）の平均値の０．７５〜１．２倍の範囲内に、ビニル系共重合体（Ａ）の８０重量％以上の部分が含まれることが好ましい。
【００３２】
本発明における熱可塑性樹脂組成物のアセトン可溶分中に存在するアクリロニトリル単量体単位の３連シーケンスの割合は、アセトン可溶分に対し、０．００１重量％以上１０重量％以下である。アクリロニトリル単量体単位の３連シーケンスとは、下記の（式１）に表される、アセトン可溶分中に含有される共重合体中のセグメントであり、かかるセグメントを有する共重合体が高温にさらされる状態では、下記の（式２）に示す分子内環化反応が進むため、着色の原因となる。
【００３３】
【化１】
2010116427.tif 000002
【００３４】
アクリロニトリル単量体単位の３連シーケンスの割合が、上記アセトン可溶分に対し１０重量％を超えると、得られる熱可塑性樹脂組成物の溶融時の色調安定性が悪くなる。上記３連シーケンスの割合は、色調安定性の点から、好ましくは８重量％未満であり、さらに好ましくは５重量％以下である。
このようなアセトン可溶分中のアクリロニトリル単量体単位の３連シーケンスの割合が１０重量％以下に制御された熱可塑性樹脂組成物は、例えば上記のようにアクリロニトリル単量体単位の３連シーケンスの割合を１０重量％以下に制御したビニル系共重合体（Ａ）を用いることにより達成される。
【００３５】
ビニル系共重合体（Ａ）の重合方法としては、透明性と生産性の点から、懸濁重合法または乳化重合法がそれぞれ好ましく選択される。次に、その製造方法の一例について述べる。
【００３６】
懸濁重合または乳化重合においては、ビニル系単量体混合物（ａ）の分散媒として適当な非溶媒を用いることができるが、良好な重合熱の除熱効率と重合後の処理の容易さから水が好ましく用いられる。
【００３７】
懸濁重合に用られる懸濁安定剤には、粘土、硫酸バリウムおよび水酸化マグネシウムなどの無機系懸濁安定剤や、ポリビニルアルコール、カルボキシメチルセルロース、ヒドロキシエチルセルロース、ポリアクリルアミドおよびメタクリル酸メチル／アクリルアミド共重合体などの有機系懸濁安定剤などが挙げられ、なかでも色調安定性の面で、有機系懸濁安定剤が好ましく使用される。これらの懸濁安定剤は、１種または２種以上を併用して使用される。
【００３８】
乳化重合に用られる乳化剤には、各種の界面活性剤が使用できるが、カルボン酸塩型、硫酸エステル塩型およびスルホン酸塩型などのアニオン系界面活性剤が特に好ましく使用される。このような乳化剤の具体例としては、カプリル酸塩、カプリン酸塩、ラウリル酸塩、ミスチリン酸塩、パルミチン酸塩、ステアリン酸塩、オレイン酸塩、リノール酸塩、リノレン酸塩、ロジン酸塩、ベヘン酸塩、ヒマシ油硫酸エステル塩、ラウリルアルコール硫酸エステル塩、その他高級アルコール硫酸エステル塩、ドデシルベンゼンスルホン酸塩、アルキルナフタレンスルホン酸塩、アルキルジフェニールエーテルジスルホン酸塩、ナフタレンスルホン酸塩縮合物、ジアルキルスルホコハク酸塩、ポリオキシエチレンラウリル硫酸塩、ポリオキシエチレンアルキルエーテル硫酸塩、およびポリオキシエチレンアルキルフェニルエーテル硫酸塩などが挙げられる。
【００３９】
ここでいう塩とは、アルカリ金属塩やアンモニウム塩などであり、アルカリ金属塩の具体例としてはカリウム塩、ナトリウム塩およびリチウム塩などが挙げられる。これらの乳化剤は、１種または２種以上を併用して使用される。
【００４０】
重合に使用される開始剤としては、過酸化物またはアゾ系化合物などが用いられる。過酸化物の具体例としては、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルクミルパーオキサイド、ｔ−ブチルパーオキシアセテート、ｔ−ブチルパーオキシベンゾエート、ｔ−ブチルパーオキシイソプロピルカルボネート、ジ−ｔ−ブチルパーオキサイド、ｔ−ブチルパーオクテート、１，１−ビス（ｔ−ブチルパーオキシ）３、３、５−トリメチルシクロヘキサン、１，１−ビス（ｔ−ブチルパーオキシ）シクロヘキサン、およびｔ−ブチルパーオキシ−２−エチルヘキサノエートなどが挙げられる。なかでもクメンハイドロパーオキサイドおよび１，１−ビス（ｔ−ブチルパーオキシ）３、３、５−トリメチルシクロヘキサンが特に好ましく用いられる。
【００４１】
また、アゾ系化合物の具体例としては、アゾビスイソブチロニトリル、アゾビス（２，４ジメチルバレロニトリル）、２−フェニルアゾ−２，４−ジメチル−４−メトキシバレロニトリル、２−シアノ−２−プロピルアゾホルムアミド、１，１′−アゾビスシクロヘキサン−１−カーボニトリル、アゾビス（４−メトキシ−２，４−ジメチルバレロニトリル）、ジメチル２，２′−アゾビスイソブチレート、１−ｔ−ブチルアゾ−１−シアノシクロヘキサン、２−ｔ−ブチルアゾ−２−シアノブタン、および２−ｔ−ブチルアゾ−２−シアノ−４−メトキシ−４−メチルペンタンなどが挙げられる。これらの開始剤を使用する場合、１種または２種以上を併用して使用される。なかでもアゾビスイソブチロニトリルが特に好ましく用いられる。
【００４２】
懸濁重合または乳化重合を行うに際しては、得られるビニル系共重合体（Ａ）の重合度調節を目的として、メルカプタンやテルペンなどの連鎖移動剤を使用することも可能である。その具体例としては、ｎ−オクチルメルカプタン、ｔ−ドデシルメルカプタン、ｎ−ドデシルメルカプタン、ｎ−テトラデシルメルカプタン、ｎ−オクタデシルメルカプタン、およびテルピノレンなどが挙げられる。これらの連鎖移動剤を使用する場合は、１種または２種以上を併用して使用される。なかでもｎ−オクチルメルカプタン、ｔ−ドデシルメルカプタンおよびｎ−ドデシルメルカプタンが好ましく用いられる。
【００４３】
得られる熱可塑性樹脂組成物の透明性および色調安定性の点から、また、熱可塑性樹脂組成物の特性を所定値に制御するために、本発明で用いられるビニル系共重合体（Ａ）の重合方法には、連続塊状重合または連続溶液重合が用いられる。
【００４４】
本発明で用いられるビニル系単量体混合物（ａ）を共重合させてビニル系共重合体（Ａ）を製造する工程において、連続塊状重合または連続溶液重合を行う方法としては任意の方法が採用可能であり、例えば、重合槽で重合した後、脱モノマー（脱溶媒・脱揮）する方法をとることができる。
【００４５】
重合槽としては、各種の撹拌翼、例えばパドル翼、タービン翼、プロペラ翼、ブルマージン翼、多段翼、アンカー翼、マックスブレンド翼およびダブルヘリカル翼などを有する混合タイプの重合槽、または各種の塔式の反応器などを使用することができる。また、多管反応器、ニーダー式反応器および二軸押出機などを重合反応器として使用することもできる（例えば、高分子製造プロセスのアセスメント１０「耐衝撃性ポリスチレンのアセスメント」高分子学会、１９８９年１月２６日発行などを参照。）。
【００４６】
これら重合槽類（反応器）は、１基（槽）または２基（槽）以上で使用され、また必要に応じて２種類以上の反応器を組み合わせても使用される。なかでも、得られる熱可塑性樹脂組成物のアセトン可溶分の組成分布を狭くするという点、またアクリロニトリル単量体単位の３連シーケンス割合を低く抑えるという点から、２基（槽）以下であることが好ましく、特に１槽式の完全混合型重合槽が好ましく選択される。
【００４７】
これらの重合槽または反応器で重合して得られた反応混合物は、通常、次に脱モノマー工程に供され、モノマーおよび溶媒その他の揮発成分が除去される。脱モノマーの方法としては、ベントを有する一軸または二軸の押出機で加熱下、常圧または減圧下でベント穴より揮発成分を除去する方法、遠心型などのプレートフィン型加熱器をドラムに内臓する蒸発器で揮発成分を除去する方法、遠心型などの薄膜蒸発器で揮発成分を除去する方法、および多管式熱交換器を用いて余熱、発泡して真空槽へフラッシュして揮発成分を除去する方法などがある。本発明では、これらのいずれの方法も使用できるが、特にベントを有する一軸または二軸の押出機が好ましく用いられる。
【００４８】
図１は、連続塊状重合し樹脂混合する方法により本発明の熱可塑性樹脂組成物を製造するための装置の一実施態様を示す縦断面概略図である。
【００４９】
図１の装置において、順に、ビニル系単量体（ａ）を連続塊状重合してビニル系共重合体（Ａ）を製造するための攪拌機を備えた反応槽（１）、重合して得られたビニル系共重合体（Ａ）を所定温度に昇温させるための予熱機（２）、および、脱モノマーのためのベント口（３１）を有する二軸押出機型脱モノマー機（３）が連結されており、さらに、二軸押出機型脱モノマー機（３）に対してタンデムに、グラフト共重合体（Ｂ）添加用の二軸押出機型等のフィーダー（５）が接続されている。
【００５０】
図１においては、反応槽（１）から連続的に供給される反応生成物は、予熱機（２）で昇温され、次いで、二軸押出機型脱モノマー機（３）に供給され、１５０〜２８０℃程度の温度で、常圧または減圧下で、ベント口（３１）から単量体などの揮発成分が系外に除去される。この揮発成分の除去は、未反応単量体量が所定量、例えば１０重量％以下、より好ましくは５重量％以下になるまで行なわれる。
【００５１】
図１においては、二軸押出機型脱モノマー機（３）の途中の下流側に近い位置に、フィーダー（５）からの添加口が開口していて、例えば１００〜２２０℃程度の所定温度のグラフト共重合体（Ｂ）が系内に添加される。このフィーダー（５）には加熱装置が配設されていて、添加されるグラフト共重合体（Ｂ）を半溶融もしくは溶融状態の所定温度に加熱しておくことが、混合状態を良くするために好ましい態様である。例えば、スクリュー、シリンダーおよびスクリュー駆動部からなり、シリンダーは加熱・冷却機能を有する装置構造をとることが好ましい。このフィーダーとして、加熱装置を有する一軸又は二軸の押出機型のフィーダーを使用することができる。
【００５２】
このグラフト共重合体（Ｂ）の供給口が接続された位置においては、その後の未反応単量体を除去する操作中におけるゴム成分の熱劣化を防止するために、未反応単量体の含有量が１０重量％以下、より好ましくは５重量％以下まで低減していることが好ましい。
【００５３】
二軸押出機型脱モノマー機（３）の溶融混練域（４）内で、ビニル系共重合体（Ａ）とグラフト共重合体（Ｂ）とが溶融混合された後に、吐出口（６）から熱可塑性樹脂組成物が系外に吐出される。
【００５４】
さらに上記の溶融混練域（４）に水注入口（４１）を設け、所定量の水を添加することが好ましく、注入された水および残存モノマーはさらに下流に設けられたベント口（４２）から脱揮される。
【００５５】
本発明においては、ビニル系共重合体（Ａ）の連続塊状重合または溶液重合では、開始剤を使用せずに熱重合することも、開始剤を用いて開始剤重合することも、さらに熱重合と開始剤重合を併用することも可能である。開始剤としては、過酸化物またはアゾ系化合物などが用いられる。
【００５６】
過酸化物の具体例としては、ベンゾイルパーオキサイド、クメンハイドロパーオキサイド、ジクミルパーオキサイド、ジイソプロピルベンゼンハイドロパーオキサイド、ｔ−ブチルハイドロパーオキサイド、ｔ−ブチルクミルパーオキサイド、ｔ−ブチルパーオキシアセテート、ｔ−ブチルパーオキシベンゾエート、ｔ−ブチルパーオキシイソプロピルカルボネート、ジ−ｔ−ブチルパーオキサイド、ｔ−ブチルパーオクテート、１，１−ビス（ｔ−ブチルパーオキシ）３、３、５−トリメチルシクロヘキサン、１，１−ビス（ｔ−ブチルパーオキシ）シクロヘキサン、およびｔ−ブチルパーオキシ−２−エチルヘキサノエートなどが挙げられる。なかでも、クメンハイドロパーオキサイドおよび１，１−ビス（ｔ−ブチルパーオキシ）３、３、５−トリメチルシクロヘキサンが特に好ましく用いられる。
【００５７】
アゾ系化合物の具体例として、アゾビスイソブチロニトリル、アゾビス（２，４ジメチルバレロニトリル）、２−フェニルアゾ−２，４−ジメチル−４−メトキシバレロニトリル、２−シアノ−２−プロピルアゾホルムアミド、１，１′−アゾビスシクロヘキサン−１−カーボニトリル、アゾビス（４−メトキシ−２，４−ジメチルバレロニトリル）、ジメチル２，２′−アゾビスイソブチレート、１−ｔ−ブチルアゾ−１−シアノシクロヘキサン、２−ｔ−ブチルアゾ−２−シアノブタン、および２−ｔ−ブチルアゾ−２−シアノ−４−メトキシ−４−メチルペンタンなどが挙げられる。これらの開始剤を使用する場合、１種または２種以上併用で使用される。なかでも、１，１′−アゾビスシクロヘキサン−１−カーボニトリルが特に好ましく用いられる。
【００５８】
ビニル系共重合体（Ａ）の重合度調節を目的として、メルカプタンやテルペンなどの連鎖移動剤を使用することも可能である。その具体例として、ｎ−オクチルメルカプタン、ｔ−ドデシルメルカプタン、ｎ−ドデシルメルカプタン、ｎ−テトラデシルメルカプタン、ｎ−オクタデシルメルカプタン、およびテルピノレンなどが挙げられる。これらの連鎖移動剤を使用する場合、１種または２種以上併用で使用される。なかでも、特にｎ−オクチルメルカプタン、ｔ−ドデシルメルカプタンおよびｎ−ドデシルメルカプタンが好ましく用いられる。
【００５９】
ビニル系共重合体（Ａ）を連続溶液重合法により製造する場合には、溶媒の量としては、生産性の点から、好ましくは重合溶液に対して３０重量％以下、より好ましくは２０重量％以下の溶媒量が使用される。用いられる溶媒としては、重合安定性の点からエチルベンゼンまたはメチルエチルケトンが好ましく、エチルベンゼンが特に好ましく用いられる。
【００６０】
本発明で用いられるビニル系共重合体（Ａ）の還元粘度（ηｓｐ/ ｃ）は、耐衝撃性および成形性のバランスの点から、０．１〜１．０ｄｌ／ｇ、特に０．２〜０．７ｄｌ／ｇの範囲にあることが好ましい。
【００６１】
本発明に用いられるビニル系共重合体（Ａ）を重合するに際しては、シアン化ビニル単量体（ａ３）の５０重量％以上を重合転化率が３０％に達する以前に重合系内に添加する方法を用いることが好ましい。この方法により、重合末期の残モノマー中のアクリロニトリル含有量を低く保つことができるため、熱可塑性樹脂組成物のアセトン可溶分中のアクリロニトリル単量体単位の３連シーケンスの割合を低下させることができ、得られる熱可塑性樹脂の色調がさらに優れることになる。また、シアン化ビニル単量体（ａ３）の７０重量％以上を重合転化率が３０％に達する以前に重合系内に添加することが、より好ましい態様である。
【００６２】
また、芳香族ビニル系単量体（ａ１）と不飽和カルボン酸アルキルエステル系単量体（ａ２）については、その５０重量％以上を重合転化率が１０％に達した後に添加することが好ましく、より好ましくは６０重量％以上を重合転化率が１０％に達した後に添加する。重合転化率が１０％に達した後に、５０重量％以上の芳香族ビニル系単量体（ａ１）と不飽和カルボン酸アルキルエステル系単量体（ａ２）を添加することによって、重合後期での系内のシアン化ビニル単量体濃度を低く抑えることができ、アクリロニトリル単量体単位の３連シーケンスの割合を低くすることができる。
【００６３】
ここでいう重合転化率とは、均一に混合した系内から未反応モノマーを測定し、仕込みモノマー量から未反応モノマー量を引いて転化しているポリマー量を算出し、全モノマー量に対して転化しているポリマー量の比率を計算したものである。
【００６４】
本発明におけるグラフト共重合体（Ｂ）に用いられるゴム質重合体（ｂ）の具体例としては、ポリブタジエン、ポリ（ブタジエン−スチレン）、ポリ（ブタジエン−アクリロニトリル）、ポリイソプレン、ポリ（ブタジエン−アクリル酸ブチル）、ポリ（ブタジエン−メタクリル酸メチル）、ポリ（アクリル酸ブチル−メタクリル酸メチル）、ポリ（ブタジエン−アクリル酸エチル）、エチレン−プロピレンラバー、エチレン−プロピレン−ジエンラバー、ポリ（エチレン−イソプレン）、およびポリ（エチレン−アクリル酸メチル）などが挙げられる。これらのゴム質重合体（ｂ）は、１種または２種以上の混合物で使用される。なかでも、ポリブタジエン、ポリ（ブタジエン−スチレン）、ポリ（ブタジエン−アクリロニトリル）、およびエチレン−プロピレンラバーの使用が、耐衝撃性の点で好ましい。
【００６５】
また、グラフト共重合体（Ｂ）を構成するゴム質重合体（ｂ）の含有量は、好ましくは２０〜８０重量部であり、特に好ましくは３５重量部〜６０重量部の範囲である。含有量が２０重量部未満では、得られる熱可塑性樹脂組成物の衝撃強度が低下し、含有量が８０重量部を超えると溶融粘度が上昇して成形性が悪くなる傾向がある。
【００６６】
上記のゴム質重合体（ｂ）の重量平均粒子径は、得られる熱可塑性樹脂組成物の耐衝撃性、成形加工性、流動性および外観の点から、好ましくは０．１〜１．５μｍであり、より好ましくは０．１５〜１．２μｍの範囲である。
【００６７】
グラフト共重合体（Ｂ）のグラフト成分（ｄ）の重合原料となるビニル系単量体またはビニル系単量体混合物（ｃ）の組成は、単独成分からなる組成でもよいが、得られる熱可塑性樹脂組成物の色調および耐衝撃性と剛性との物性バランスの点から、芳香族ビニル系単量体（ａ１）１０〜３０重量％、不飽和カルボン酸アルキルエステル系単量体（ａ２）５０〜８５重量％、およびシアン化ビニル系単量体（ａ３）８〜１５重量％を含有してなるビニル系単量体混合物であることが好ましい。このビニル系単量体またはビニル系単量体混合物（ｃ）を構成する単量体組成は、ビニル系共重合体（Ａ）を構成するビニル系単量体混合物（ａ）と同一であっても異なっていてもよい。
【００６８】
また、このビニル系単量体またはビニル系単量体混合物（ｃ）にも、スチレン系共重合体の重合原料のビニル系単量体混合物（ａ）の場合と同様、熱可塑性樹脂組成物におけるアセトン可溶分の酸価を所望水準とするため、また、色調を向上させるために、不飽和カルボン酸系単量体（但し不飽和カルボン酸アルキルエステル系単量体（ａ２）を除く）（ａ４）等の酸性単量体を実質的に含有しないことが好ましい。ここでいう、「実質的に含有しない」とは、スチレン系共重合体の重合原料のビニル系単量体混合物（ａ）の場合と同様である。
【００６９】
本発明では、得られる熱可塑性樹脂組成物の透明性の点から、グラフト共重合体（Ｂ）のグラフト成分（ｄ）の屈折率が、ゴム質重合体（ｂ）の屈折率と実質的に同じか、または僅差となるようにビニル系単量体またはビニル系単量体混合物（ｃ）の組成を調整することが好ましい。具体的な範囲としては、グラフト成分（ｄ）とゴム質重合体（ｂ）の屈折率の差を０．０３以下に抑えることが好ましく、より好ましくは０．０１以下に抑えることである。
【００７０】
グラフト共重合体（Ｂ）は１種または２種以上を用いることができるが、２種以上のブレンド物を用いる場合は、得られる熱可塑性樹脂の透明性の点から、各成分に含有されるゴム質重合体（ｂ）およびグラフト成分（ｄ）の屈折率が実質的に合致するように調製されることが好ましい。
【００７１】
本発明におけるグラフト共重合体（Ｂ）を構成するグラフト成分（ｄ）の還元粘度（ηｓｐ/ ｃ）は、耐衝撃性および成形性のバランスの点から、０．０５〜１．２ｄｌ／ｇであることが好ましく、特に好ましくは０．１〜０．７ｄｌ／ｇの範囲である。
【００７２】
グラフト共重合体（Ｂ）のグラフト率は、耐衝撃性の点からは好ましくは５〜１５０重量％、より好ましくは１０〜１００重量％のものが使用される。
【００７３】
グラフト共重合体（Ｂ）製造時のグラフト重合の方法としては、乳化重合法、懸濁重合法、連続塊状重合法および連続溶液重合法等の任意の方法を用いることができ、好ましくは乳化重合法または塊状重合法が用いられる。なかでも、過度の熱履歴によるゴム成分の劣化および着色を抑制するため、また、ビニル系共重合体（Ａ）との溶融混練工程における不飽和カルボン酸アルキルエステル系単量体（ａ２）の加水分解を制御するために、グラフト共重合体（Ｂ）中の乳化剤含有量、水分量を調整しやすいという点から、乳化重合法が最も好ましく用いられる。
【００７４】
通常の乳化重合は、ゴム状重合体ラテックスの存在下に単量体混合物を乳化グラフト重合する。この乳化グラフト重合に用いられる乳化剤には、各種の界面活性剤が使用できるが、カルボン酸塩型、硫酸エステル塩型およびスルホン酸塩型などのアニオン系界面活性剤が特に好ましく使用される。
【００７５】
このような乳化剤の具体例としては、カプリル酸塩、カプリン酸塩、ラウリン酸塩、ミスチリン酸塩、パルミチン酸塩、ステアリン酸塩、オレイン酸塩、リノール酸塩、リノレン酸塩、ロジン酸塩、ベヘン酸塩、ヒマシ油硫酸エステル塩、ラウリルアルコール硫酸エステル塩、その他高級アルコール硫酸エステル塩、ドデシルベンゼンスルホン酸塩、アルキルナフタレンスルホン酸塩、アルキルジフェニールエーテルジスルホン酸塩、ナフタレンスルホン酸塩縮合物、ジアルキルスルホコハク酸塩、ポリオキシエチレンラウリル硫酸塩、ポリオキシエチレンアルキルエーテル硫酸塩およびポリオキシエチレンアルキルフェニルエーテル硫酸塩などが挙げられる。ここでいう塩とは、アルカリ金属塩、アンモニウム塩などであり、アルカリ金属塩の具体例としてはカリウム塩、ナトリウム塩やリチウム塩などが挙げられる。なかでも、加水分解の制御のためには、パルチミン酸、ステアリン酸およびオレイン酸のカリウム塩やナトリウム塩が好ましく用いられる。これらの乳化剤は、１種または２種以上を併用して使用される。
【００７６】
また、これら乳化グラフト重合で使用可能な開始剤および連鎖移動剤としては、前記のビニル系共重合体（Ａ）の製造で挙げた開始剤および連鎖移動剤が用いられ、開始剤はレドックス系でも使用される。
【００７７】
乳化グラフト重合で製造されたグラフト共重合体（Ｂ）は、次に凝固剤を添加してラテックス分を凝固させた後、グラフト共重合体（Ｂ）を回収する。凝固剤としては、酸または水溶性塩が用いられる。その具体例として、硫酸、塩酸、リン酸、酢酸、塩化カルシウム、塩化マグネシウム、塩化バリウム、塩化アルミニウム、硫酸マグネシウム、硫酸アルミニウム、硫酸アルミニウムアンモニウム、硫酸アルミニウムカリウムおよび硫酸アルミニウムナトリウムなどが挙げられる。これらの凝固剤は、１種または２種以上の混合物で使用される。
【００７８】
ラテックス分を凝固させて得られたグラフト共重合体（Ｂ）スラリーは、そのままもしくは脱水・洗浄工程を経てスラリーや含水ケークの形状で用いることも可能であるが、工程における取り扱い性の点から、脱水・洗浄・再脱水・乾燥工程を経てパウダー形状とし、このパウダー形状で溶融状態にあるビニル系共重合体（Ａ）に添加することが好ましい。
【００７９】
グラフト共重合体（Ｂ）をビニル系共重合体（Ａ）に添加する際に、グラフト共重合体（Ｂ）側の材料に含まれる乳化剤の量は、工程中における不飽和カルボン酸エステル系単量体（ａ２）の加水分解反応を制御し、得られる熱可塑性樹脂組成物のアセトン可溶分の酸価を本発明の所定範囲内とするために、０．１〜５重量％であることが好ましく、特に０．１５〜２重量％であることが好ましい。従来は、乳化剤をポリマーの加水分解抑制のために使用できるとの知見は得られていなかったので、通常は乳化剤はできるだけ樹脂製品から除外すべきと考えられていた。しかしながら、本発明においては、熱可塑性樹脂組成物のアセトン可溶分の酸価を所定範囲内に制御するための有効な手段として、乳化剤を上記範囲内で積極的に含有させることが有効である。
【００８０】
グラフト共重合体（Ｂ）中の乳化剤含有率を所定範囲内に調整する方法としては、例えば、凝固後のスラリー状のグラフト共重合体（Ｂ）の脱水・洗浄の回数、洗浄水の温度・水量を制御することにより目的の乳化剤含有量に調整することが可能である。また、その他例えば、グラフト共重合体（Ｂ）に別途乳化剤を添加して調整することも可能である。
【００８１】
グラフト共重合体（Ｂ）をビニル系共重合体（Ａ）に添加する際のグラフト共重合体（Ｂ）中に含有される水分の量（水分率）は、工程中における不飽和カルボン酸エステル系単量体（ａ２）の加水分解反応を制御し、得られる熱可塑性樹脂組成物のアセトン可溶分の酸価を本発明の所定範囲内とするために、０．１〜５重量％であることが好ましく、特に０．１５〜２重量％であることが好ましい。
【００８２】
グラフト共重合体（Ｂ）中の水分率を所定範囲内に調整するは、例えば、グラフト共重合体（Ｂ）の脱水時間や乾燥温度・風量等を制御することにより所望の水分率値に調整することが可能である。また、その他例えば、グラフト共重合体（Ｂ）に水を別途加えて水分率を調整することも可能である。
【００８３】
また、グラフト共重合体（Ｂ）は、塊状重合法で製造することも可能である。グラフト共重合体（Ｂ）を塊状重合法で製造する場合は、脱モノマー機から出た溶融状態にあるグラフト共重合体（Ｂ）を直接ビニル系共重合体（Ａ）に添加することも可能であるし、また、予め単離したグラフト共重合体（Ｂ）をビニル系共重合体（Ａ）に添加することも可能であるが、通常、熱劣化防止および工程の連続化の点から、脱モノマー機から出た溶融状態にあるグラフト共重合体（Ｂ）を直接ビニル系共重合体（Ａ）に添加することがより好ましい態様である。
【００８４】
ビニル系共重合体（Ａ）とグラフト共重合体（Ｂ）の混合方法としては、色調や耐衝撃性等の点から、連続塊状重合プロセス途中又は連続溶液重合プロセス途中の溶融状態にあるビニル系共重合体（Ａ）に、グラフト共重合体（Ｂ）を添加した後、溶融混合する方法が好ましく選択される。またその際、溶融状態にあるビニル系共重合体（Ａ）１０〜９５重量部に、グラフト共重合体（Ｂ）９０〜５重量部を添加することが好ましく、より好ましくはビニル系共重合体（Ａ）３０〜９５重量部にグラフト共重合体（Ｂ）７０〜５重量部を添加した後に溶融混合する。
【００８５】
このグラフト共重合体（Ｂ）のビニル系共重合体（Ａ）への添加は、連続的に行うことが好ましい。この際のグラフト共重合体（Ｂ）の添加は、その後の脱モノマー操作中におけるゴム成分の熱履歴による劣化を抑制し、色調や耐衝撃性などをさらに良好とするために、ビニル系共重合体（Ａ）の連続塊状重合プロセスの脱モノマー工程の途中もしくは脱モノマー工程の後で、残存モノマー量が１０重量％以下、さらに好ましくは５重量％以下になった時点で行うことが好ましい。
【００８６】
また、ビニル系共重合体（Ａ）とグラフト共重合体（Ｂ）を混合した以降の溶融混練する工程中に、水を、熱可塑性樹脂組成物に対して０．１〜５重量％の量、添加することが、工程中における不飽和カルボン酸エステル系単量体（ａ２）の加水分解反応をさらに容易に制御するために特に好ましい態様である。
【００８７】
ビニル系共重合体（Ａ）にグラフト共重合体（Ｂ）を添加した後の混合は、溶融混合することが耐衝撃性などの物性を十分に発現させるためにも好ましい態様である。この溶融混合は、添加混合時に行ってもあるいは混合物単離後、例えば溶融成形時に行ってもよい。
【００８８】
ビニル系共重合体（Ａ）にグラフト共重合体（Ｂ）を添加するには、任意の方法で添加することが可能である。通常、各種のフィーダー類、例えばベルト式フィーダー、スクリュー式フィーダー、単軸押出機および二軸押出機などを用い、ビニル系共重合体（Ａ）にグラフト共重合体（Ｂ）が連続的に添加されるが、ビニル系共重合体（Ａ）の脱モノマー押出機の部分に、その吐出端が接続された単軸押出機および二軸押出機が特に好ましく用いられる。これら連続添加装置は、樹脂定量供給構造を有することが好ましい。また、混合状態の向上のために、連続添加装置は加熱装置を有していて、グラフト共重合体（Ｂ）を半溶融もしくは溶融状態で添加することが好ましい。この目的のためには、加熱装置を有している押出機などを使用することができる。
【００８９】
本発明の熱可塑性樹脂組成物には、本発明の目的を損なわない範囲で、塩化ビニル、ポリエチレンやポリプロピレンなどのポリオレフィン、ナイロン６やナイロン６６などのポリアミド、ポリエチレンテレフタレート、ポリブチレンテレフタレートおよびポリシクロヘキサンジメチルテレフタレートなどのポリエステル、ポリカーボネートおよび各種エラストマー類を加えて、成形用樹脂としての性能を改良することができる。また、必要に応じて、ヒンダードフェノール系、含硫黄有機化合物系および含リン有機化合物系などの酸化防止剤、フェノール系やアクリレート系などの熱安定剤、ベンゾトリアゾール系、ベンゾフェノン系およびサリシレート系などの紫外線吸収剤、有機ニッケル系やヒンダードアミン系などの光安定剤などの各種安定剤、高級脂肪酸の金属塩類や高級脂肪酸アミド類などの滑剤、フタル酸エステル類やリン酸エステル類などの可塑剤、ポリブロモジフェニルエーテル、テトラブロモビスフェノール−Ａ、臭素化エポキシオリゴマーおよび臭素化ポリカーボネートオリゴマーなどの含ハロゲン系化合物、リン系化合物や三酸化アンチモンなどの難燃剤・難燃助剤、帯電防止剤、カーボンブラック、酸化チタン、顔料および染料などを添加することもできる。さらに、ガラス繊維、ガラスフレーク、ガラスビーズ、炭素繊維および金属繊維などの補強剤や充填剤を添加することもできる。
【００９０】
これら添加物の添加方法としては、ビニル系共重合体（Ａ）にグラフト共重合体（Ｂ）と共に連続的に添加することも可能であり、またビニル系共重合体（Ａ）とグラフト共重合体（Ｂ）との混合ペレットを作成した後の後工程で添加する等の種々の方法を用いることができる。
【００９１】
かくしてなる本発明の熱可塑性樹脂組成物は、透明性、耐薬品性および色調安定性が均衡して優れ、かつ耐衝撃性、剛性などの機械的強度バランス、成形加工性およびコストパフォーマンスなどにも優れることから、家電製品、通信関連機器および一般雑貨などの用途分野で幅広く利用することができる。
【００９２】
本発明の熱可塑性樹脂組成物の厚さ３ｍｍの成形品の２３℃で測定した全光線透過率は７０％以上が好ましく、より好ましくは８０％以上である。また、同様の条件で測定したヘイズは２０以下が好ましく、より好ましくは０以上１０以下である。
【実施例】
【００９３】
本発明の熱可塑性樹脂組成物をさらに具体的に説明するため、次に実施例を挙げるが、これらの実施例は本発明を何ら制限するものではない。ここで特に断りのない限り「％」は重量％を示し、「部」は重量部を示す。熱可塑性樹脂組成物の樹脂特性の分析方法を下記する。
【００９４】
（１）ゴム質重合体の重量平均ゴム粒子径：
「Rubber Age Vol.88 p.484-490 (1960), by E.Schmidt, P.H.Biddison」記載のアルギン酸ナトリウム法、即ち、アルギン酸ナトリウムの濃度によりクリーム化するポリブタジエン粒子径が異なることを利用して、クリーム化した重量割合とアルギン酸ナトリウム濃度の累積重量分率より累積重量分率５０％の粒子径を求める方法、による。
【００９５】
（２）グラフト共重合体（Ｂ）のグラフト率：
８０℃の温度で４時間真空乾燥を行ったグラフト共重合体（Ｂ）の所定量（ｍ；約１ｇ）にアセトン１００ｍｌを加え、７０℃の温度の湯浴中で３時間還流し、この溶液を８８００ｒ．ｐ．ｍ．（１００００Ｇ）で４０分間遠心分離した後、不溶分を濾過し、この不溶分を８０℃の温度で４時間真空乾燥し、重量（ｎ）を測定した。グラフト率は、下記式より算出した。ここでＬは、グラフト共重合体のゴム含有量である。
・グラフト率（％）＝｛［（ｎ）−（ｍ）×Ｌ］／［（ｍ）×Ｌ］｝×１００。
【００９６】
（３）グラフト共重合体（Ｂ）の乳化剤含有量：
８０℃の温度で４時間真空乾燥を行ったグラフト共重合体（Ｂ）を約２０ｇ精秤し、１０倍量の１０％硫酸を加え、５００ｍｌビーカー中で３０分間煮沸した。これを１００メッシュの金網で濾別し、残留固形分をとり、２００ｍｌのイオン交換水中で１分間の洗浄、濾別を２回繰り返した。さらにこの固形分を２つに分けて丸底フラスコに入れ、それぞれ１００ｍｌのメタノールを加え、７０℃の温度に設定した湯浴中３時間還流を行った。さらにこの溶液および固形分を８８００ｒ．ｐ．ｍ．（１００００Ｇ）で４０分間遠心分離し、上澄み液を濾過して得られた濾液を蒸発乾固し、さらに８０℃の温度で４時間真空乾燥して固形分を得た。この固形分をグラフト共重合体（Ｂ）に含有されていた乳化剤として精秤し、乳化剤含有量を算出した。
【００９７】
（４）グラフト共重合体（Ｂ）の水分率測定：
サンプルを精秤し、カールフィッシャー水分計を用いて測定した。
【００９８】
（５）ビニル系共重合体（Ａ）の還元粘度ηｓｐ／ｃ測定：
サンプルをメチルエチルケトンに溶解し、０．４ｇ／１００ｍｌメチルエチルケトン溶液として、ウベローデ粘度計を用い、３０℃の温度で還元粘度ηｓｐ／ｃを測定した。
【００９９】
（６）グラフト成分（ｄ）の還元粘度ηｓｐ／ｃ：
８０℃の温度で４時間真空乾燥を行ったグラフト共重合体（Ｂ）の１ｇにアセトン２００ｍｌを加え、７０℃の温度の湯浴中で３時間還流し、この溶液を８８００ｒ．ｐ．ｍ．（１００００Ｇ）で４０分間遠心分離した後、不溶分を濾過する。濾液をロータリーエバポレーターで濃縮し、析出物を８０℃の温度で４時間真空乾燥したものを、上記（５）と同様の方法で、０．４ｇ／１００ｍｌメチルエチルケトン溶液として、ウベローデ粘度計を用い、３０℃で還元粘度ηｓｐ／ｃを測定した。
【０１００】
（７）アセトン可溶分の単量体組成：
熱可塑性樹脂組成物のサンプル１ｇにアセトン１００ｍｌを加え、７０℃の温度の湯浴中で３時間還流し、この溶液を８８００ｒ．ｐ．ｍ．（１００００Ｇ）で４０分間遠心分離した後、不溶分を濾過する。濾液をロータリーエバポレーターで濃縮し、析出物を８０℃の温度で４時間真空乾燥したもの（アセトン可溶分）を用いて、２２０℃の温度に設定した加熱プレスで作成した厚み３０±５μｍのフィルムを作成した。このフィルムを試料として、ＦＴ−ＩＲで分析して得られたチャートに現れた各ピークの面積から単量体組成を求めた。各単量体とピークとの対応関係は、次のとおりである。
・メタクリル酸メチル単量体単位：エステルのカルボニル基のＣ＝Ｏ伸縮振動に帰属される１７３０ｃｍ−１のピークの倍音ピークである３４６０ｃｍ−１のピーク、
・メタクリル酸単量体単位：カルボン酸のカルボニル基のＣ＝Ｏ伸縮振動に帰属される１６９０ｃｍ−１のピーク、
・スチレン単量体単位：ベンゼン核の振動に帰属される１６０５ｃｍ−１のピーク、
・アクリロニトリル単量体単位：−Ｃ≡Ｎ伸縮に帰属される２２４０ｃｍ−１のピーク。
【０１０１】
（８）アセトン可溶分のφＳＴ／φＭＭＡ分布：
上記（７）と同様にして得たアセトン可溶分のサンプル２ｇに、８０ｍｌのメチルエチルケトンを加え、室温で２４時間静置して溶解し、そこへシクロヘキサンを少量ずつ添加し、順次、沈殿したビニル系共重合体の重量を測定し、その沈殿物を試料として、上記（７）と同様の操作でＦＴ−ＩＲにより、単量体組成を求めた。そして、サンプルとして用いたアセトン可溶分に対する沈殿物の累積重量分率と、芳香族ビニル系単量体（ａ１）含有量と不飽和カルボン酸アルキルエステル系単量体（ａ２）含有量との重量比（φＳＴ／φＭＭＡ）をプロットし、アセトン可溶分全体の平均値の０．７５〜１．２倍の範囲に含まれるアセトン可溶分の割合（重量％）を求めた。
【０１０２】
（９）アセトン可溶分の酸価：
熱可塑性樹脂組成物のサンプル１０ｇにアセトン１００ｍｌを加え、７０℃の温度の湯浴中で３時間還流し、この溶液を８８００ｒ．ｐ．ｍ．（１００００Ｇ）で４０分間遠心分離した後、不溶分を濾過する。この濾液を室温で２Ｌのメタノール中に撹拌しながら静かに注いで再沈し、上澄み液を捨てて沈殿物を得た。これをさらに２００ｍｌアセトンに溶解し、２Ｌメタノールでもう一度再沈し、得られた沈殿物を８０℃の温度で４時間真空乾燥し、固形分（アセトン可溶分）を得た。この操作を数サンプル行って得たアセトン可溶分の約１０ｇを精秤して１００ｍｌの共栓付き三角フラスコにとり、これにアセトン４０ｍｌを加えて２時間撹拌し、均一に溶解させた。この溶液にフェノールフタレイン溶液を３滴加え、１／１０ＮのＫＯＨで中和滴定を行った。この滴定量を用いて、下記式に従って酸価を算出した。また、測定試料と同様に２時間撹拌したアセトンについても中和滴定を行い、これをブランクとして滴定量を補正した。
【０１０３】
【数１】
2010116427.tif 000003
【０１０４】
（式中、Ｘは滴定量（ｍｌ）、Ｘ０はブランク滴定量（ｍｌ）、Ｗはサンプル量（ｇ）を表す。）
（８）アセトン可溶分中のアクリロニトリル単量体単位の３連シーケンス割合：
上記（７）と同じ操作により得たアセトン可溶分を試料として、13Ｃ−ＮＭＲに現れるアクリロニトリル単量体単位のα−炭素のシグナルシフトが隣接モノマー種の違いで若干異なることを利用し、３連シーケンスの割合をそのシグナル積分値から定量し、全単量体単位中、３連シーケンス中央のアクリロニトリル単量体単位の重量分率として表示した。測定条件は、次のとおりである。
・装置：ＪＥＯＬ  ＪＮＭ−ＧＳＸ４００型
・観測周波数：１００．５ＭＨｚ
・溶媒：ＤＭＳＯ−ｄ6
・濃度：４４５ｍｇ／２．５ｍＬ
・化学シフト基準：Ｍｅ4 Ｓｉ
・温度：１１０℃
・観測幅：２００００Ｈｚ
・データ点：３２Ｋflip angle：９０°（２１μｓ）
・pulsedelaytime：５．０ｓ
・積算回数：７４００または８４００
・デカップリング：gated decoupling(without NOE)アクリロニトリルシーケンスの帰属（Ａ：アクリロニトリル、Ｓ：スチレン）：−Ａ−Ａ−Ａ−１１８．６〜１１９．２ｐｐｍ、−Ａ−Ａ−Ｓ−１１９．３〜１２０．２ｐｐｍ、−Ｓ−Ａ−Ｓ−１２０．２〜１２１．３ｐｐｍ。
【０１０５】
（９）ビニル系共重合体（Ａ）中のアクリロニトリル単量体単位の３連シーケンス割合：
上記アセトン可溶分の代わりに、ビニル系共重合体（Ａ）を試料として用いたこと以外は、上記（８）と同じ操作により求めた。
【０１０６】
（１０）ビニル系共重合体（Ａ）、グラフト成分（ｄ）およびアセトン可溶分の屈折率：
測定サンプルに１−ブロモナフタレンを少量滴下し、アッベ屈折計を用いて次の条件で屈折率を測定した。
・光源：ナトリウムランプＤ線、
・測定温度：２０℃
グラフト成分（ｄ）のサンプルとしては、上記（６）と同様にして得た析出物の真空乾燥物を用いた。また、アセトン可溶分の測定サンプルとしては、上記（７）と同様にして得たアセトン可溶分を用いた。
【０１０７】
（１１）ゴム質重合体（ｂ）の屈折率：
文献から、次の値を用いた。共重合ゴムに関しては、ＦＴ−ＩＲ、粘弾性測定等による同定を行い、各共重合成分から下記の式により共重合ゴムの屈折率（ｎＤ）を求めることができる。
・ポリブタジエンの屈折率：１．５１６ｎＤ＝１．５１６・ＭＢ＋１．５９４・ＭＳ＋１．５１６・ＭＡ
（式中、ｎＤは共重合ゴムの屈折率、ＭＢはブタジエン含量（ｗｔ％）、ＭＳはスチレン含量（ｗｔ％）、ＭＡはアクリロニトリル含量（ｗｔ％）を表す。）
（１２）樹脂組成物の色調（ＹＩ値）：
ＪＩＳ  Ｋ７１０３に準拠して測定した。
【０１０８】
（１３）樹脂組成物の透明性（全光線透過率、ヘイズ値）：
８０℃の温度の熱風乾燥機中で３時間乾燥した熱可塑性樹脂組成物のペレットを、シリンダー温度２５０℃に設定した東芝（株）製ＩＳ５０Ａ成形機内に充填し、即時に成形した角板成形品（厚さ３ｍｍ）のヘイズ値［％］を、東洋精機（株）製直読ヘイズメーターを使用して測定した。
【０１０９】
（１４）樹脂組成物のアイゾット衝撃強度：
ＡＳＴＭ  Ｄ２５６（２３℃，Ｖノッチ付き）により測定した。
【０１１０】
（１５）樹脂組成物の引張強度：
ＡＳＴＭ  ６３８に準拠して測定した。
【０１１１】
（１６）耐薬品性
図２に示すように、プレス成形した試験片（１２７×１２.７×１．５ｍｍ）１２を、１／４楕円治具１１に沿わして固定した後、薬剤（エタノール、イソプロパノール、または、液体洗剤“トップ”（登録商標））を成形品表面全体に塗布し（薬液塗布面１３）、紙ワイパー（（株）クレシア製“キムワイプ”（登録商標））をその上から敷き、さらに薬剤を十分紙ワイパーにしみこませる。薬剤の蒸発を抑えるために、ビニール袋に１／４楕円治具１１と共に成形品を入れて密閉する。そのまま２３℃の温度の環境下で２４時間放置後、クレ−ズおよびクラック１４の発生有無を確認し、クラック発生点の長軸方向長（Ｘｍｍ）を測定し、下記式により臨界歪み（ε％）を算出し、その値が０．５％未満のものを×、０．５％〜１．０％のものを△、１．０％〜２．０％のものを○、２．０％を超えるものを◎と評価した。◎と○と△を合格とし、×を不合格とした。
【０１１２】
【数２】
2010116427.tif 000004
【０１１３】
但し、上記式および図２における符号は次のとおりである。
ε：臨界歪み（％）
ａ：治具の長軸（ｍｍ）［１２７ｍｍ］
ｂ：治具の短軸（ｍｍ）［３８ｍｍ］
ｔ：試験片の厚み（ｍｍ）［１．５ｍｍ］
Ｘ：クラック発生点の長軸方向長（ｍｍ）
［参考例１］ビニル系共重合体（Ａ）の製造
［Ａ−１］：
２０リットルのオートクレーブに、０．０５部のメタクリル酸メチル／アクリルアミド共重合体（特公昭４５−２４１５１号公報記載）を１６５部の純水に溶解した溶液を入れて４００ｒｐｍで撹拌し、系内を窒素ガスで置換した。次に、アクリロニトリル４部、スチレン２４部、メタクリル酸メチル７２部、アゾビスイソブチロニトリル０．３部およびｔ−ドデシルメルカプタン０．４部の混合溶液を反応系を撹拌しながら添加し、６０℃の温度で共重合反応を開始し、３０分かけて７０℃の温度まで昇温した。全モノマーの添加終了後１２０分かけて１００℃の温度に昇温した。到達後１５分間１００℃の温度でコントロールした後、冷却、ポリマーの分離、洗浄、乾燥を行って、ビーズ状のビニル系共重合体を得た。得られたビニル系共重合体［Ａ−１］の還元粘度は、０．３３ｄｌ／ｇであった。
【０１１４】
［Ａ−２a］：
上記［Ａ−１］の製造条件のうち、系内を窒素ガスで置換したオートクレーブに混合溶液におけるアクリロニトリルの量を１０部、スチレンの量を１０部、メタクリル酸メチルの量を３０部投入し重合を開始した。重合開始から６０分後にスチレン２部、メタクリル酸メチル１３部を添加した。その３０分後にスチレン４部、メタクリル酸メチル１１部を添加した。その３０分後にスチレン７部、メタクリル酸メチル１３部を添加した。その後は［Ａ−１］と同様の方法で重合を行い、ビーズ状共重合体を得た。得られたビニル系共重合体［Ａ−２a］の還元粘度は、０．３４ｄｌ／ｇであった。
【０１１５】
［Ａ−２b］：
上記［Ａ−１］の製造条件のうち、系内を窒素ガスで置換したオートクレーブに混合溶液におけるアクリロニトリルの量を８部、スチレンの量を１１部、メタクリル酸メチルの量を３１部投入し重合を開始した。重合開始から６０分後にスチレン２部、メタクリル酸メチル１３部を添加した。その３０分後にスチレン４部、メタクリル酸メチル１１部を添加した。その３０分後にスチレン７部、メタクリル酸メチル１３部を添加した。その後はＡ−１と同様の方法で重合を行い、ビーズ状共重合体を得た。得られたビニル系共重合体［Ａ−２ｂ］の還元粘度は、０．３４ｄｌ／ｇであった。
【０１１６】
［Ａ−２c］：
上記［Ａ−１］の製造条件のうち、系内を窒素ガスで置換したオートクレーブに混合溶液におけるアクリロニトリルの量を１２部、スチレンの量を９部、メタクリル酸メチルの量を２９部投入し重合を開始した。重合開始から６０分後にスチレン２部、メタクリル酸メチル１３部を添加した。その３０分後にスチレン４部、メタクリル酸メチル１１部を添加した。その３０分後にスチレン７部、メタクリル酸メチル１３部を添加した。その後はＡ−１と同様の方法で重合を行い、ビーズ状共重合体を得た。得られたビニル系共重合体［Ａ−２c］の還元粘度は、０．３４ｄｌ／ｇであった。
【０１１７】
［Ａ−３］：
上記［Ａ−１］の製造条件のうち、系内を窒素ガスで置換したオートクレーブに混合溶液におけるアクリロニトリルの量を３０部、スチレンの量を１０部、メタクリル酸メチルの量を１０部投入し重合を開始した。重合開始から６０分後にメタクリル酸メチル２０部、スチレン３部を添加した。その３０分後にスチレン４部、メタクリル酸メチル２３部を添加した。その後はＡ−１と同様の方法で重合を行い、ビーズ状共重合体を得た。得られたビニル系共重合体［Ａ−３］の還元粘度は、０．４６ｄｌ／ｇであった。
【０１１８】
［参考例２］グラフト共重合体（Ｂ）の製造
［Ｂ］：
ポリブタジエンラテックス（ゴム粒子径０．３μｍ、ゲル含率８５％）５０部（固形分換算）、純水１８０部、ナトリウムホルムアルデヒドスルホキシレート０．４部、エチレンジアミン四酢酸ナトリウム０．１部、硫酸第一鉄０．０１部およびリン酸ナトリウム０．１部を反応容器に仕込み、窒素置換後６５℃の温度に温調し、撹拌下、スチレン１１．５部、アクリロニトリル４．０部、メタクリル酸メチル３４．５部およびｎ−ドデシルメルカプタン０．３部の混合物を４時間かけて連続滴下した。同時に並行してクメンハイドロパーオキサイド０．２５部、乳化剤であるオレイン酸ナトリウム２．５部および純水２５部の混合物を５時間かけて連続滴下し、滴下終了後さらに１時間保持して重合を終了させた。
【０１１９】
重合を終了して得られたラテックス状生成物を、硫酸１．０部を加えた９５℃の温度の水２０００部中に、撹拌しながら注いで凝固させ、次いで水酸化ナトリウム０．８部で中和して凝固スラリーを得た。これを遠心分離した後、４０℃の温度の水２０００部中で５分間洗浄し遠心分離し、６０℃の温度の熱風乾燥機中で１２時間乾燥して、パウダー状のグラフト共重合体を調製した。得られたグラフト共重合体［Ｂ］のグラフトの還元粘度は、０．３０ｄｌ／ｇであり、グラフト率は４７重量％であった。
【０１２０】
［実施例１〜３］
上記の参考例１で製造したビニル系共重合体［Ａ−２a］、［Ａ−２ｂ］および［Ａ−２ｃ］と、グラフト共重合体［Ｂ］を、表１に示す配合割合としてヘンシェルミキサーで混練した後、４０ｍｍφ押し出し機により、押し出し温度２３０℃の温度でガット状に押し出しペレット化した。次いで、得られたペレットを用いて、成形温度２３０℃、金型温度４０℃で射出成形し、評価用の試験片を作製した。これらの試験片について各物性を測定した結果を、表２に示す。
【０１２１】
［比較例１、２］
上記の参考例１で製造したビニル系共重合体［Ａ−１］および［Ａ−３］と、グラフト共重合体（Ｂ）を、表１に示す配合割合としてヘンシェルミキサーで混練した後、４０ｍｍφ押し出し機により、押し出し温度２３０℃でガット状に押し出しペレット化した。次いで、得られたペレットを用いて、成形温度２３０℃、金型温度４０℃で射出成形し、評価用の試験片を作製した。これらの試験片について各物性を測定した結果を、表２に示す。
【０１２２】
【表１】
2010116427.tif 000005
【０１２３】
【表２】
2010116427.tif 000006
【０１２４】
表１と表２の結果から判るように、本発明の実施例１〜３の熱可塑性樹脂組成物は、透明性、耐薬品性および色調安定性において均衡に優れていることがわかる。また、特に、還元粘度が低いため流動性に優れたものであった。
【０１２５】
しかしながら、比較例１と２で得られた樹脂組成物は、ビニル系共重合体（Ａ）を構成する単量体組成が本発明の範囲外であったため、色調安定性、流動性および耐薬品性のいずれかが劣るものであった。
【図面の簡単な説明】
【０１２６】
【図１】図１は、連続塊状重合し樹脂混合する方法により本発明の熱可塑性樹脂組成物を製造する際に用いられる装置の一実施態様を示す概略縦断面図である。
【図２】図２は、耐薬品性の評価に使用する１／４楕円治具を示し、およびその使用方法を説明するための概略縦断面図である。
【符号の説明】
【０１２７】
１：  反応槽
２：  予熱機
３：  二軸押出機型脱モノマー機
４：  溶融混練域
５：  フィーダー
１１：  １／４楕円治具
１２：  試験片
１３：  薬液塗布面
１４：  クラック
Ｘ：  クラック発生箇所からの距離
【図１】
2010116427.tif 000007
【図２】
2010116427.tif 000008